(57)【特許請求の範囲】
【請求項１】
マスチックと、前記マスチックの第１の主表面に少なくとも部分的に埋め込まれた複数の一方向に整列した繊維と、を含む補強当て布であって、前記一方向に整列した繊維の少なくとも９０％が、前記一方向に整列した繊維の平均整列軸の＋／−１０°以内に整列軸を有するよう配向され、前記マスチックは、ミクロスフィアを含む、補強当て布。
【発明の詳細な説明】
【技術分野】
【０００１】
本開示は、補強当て布、例えば、金属パネルを強化し、強固にするために用いられる補強当て布に関する。補強当て布は、一方向に整列した補強繊維及びマスチックを含む。
【発明の概要】
【課題を解決するための手段】
【０００２】
簡潔に述べると、１つの態様では、本開示は、マスチックと、そのマスチックの第１の主表面に少なくとも部分的に埋め込まれた複数の一方向に整列した繊維とを含む補強当て布を提供する。繊維の少なくとも９０％は、一方向に整列した繊維の平均整列軸の＋／−１０°以内に整列軸を有するよう配向される。
【０００３】
幾つかの実施形態では、マスチックは、熱硬化性エポキシ樹脂を含む。幾つかの実施形態では、マスチックは、熱硬化性エポキシ樹脂、アクリルコポリマー、及びミクロスフィアを含み、例えば、幾つかの実施形態では、マスチックは、エポキシ樹脂、アクリルコポリマー、及びミクロスフィアの総重量に基づいて、４０〜６５重量部のエポキシ樹脂と、１０〜３０重量部のアクリルコポリマーと、２５〜３５重量部のミクロスフィアとを含む。
【０００４】
幾つかの実施形態では、複数の繊維は、ガラス繊維を含む。幾つかの実施形態では、少なくとも９５％の繊維が単繊維である。幾つかの実施形態では、繊維の少なくとも９５％の整列軸が、一方向に整列した繊維の平均整列軸の＋／−１０°以内にある。幾つかの実施形態では、繊維の少なくとも９０％の整列軸が、一方向に整列した繊維の平均整列軸の＋／−５°以内にある。
【０００５】
幾つかの実施形態では、補強当て布は、一方向に整列した繊維の平均整列軸の＋／−１０°超にある整列軸を有する軸外繊維を更に含む。幾つかの実施形態では、隣接する軸外繊維間の平均間隙と隣接する配向繊維間の平均間隙との比は、少なくとも５０：１である。
【０００６】
幾つかの実施形態では、繊維は、マスチックに完全に埋め込まれている。幾つかの実施形態では、少なくとも９５％、例えば、少なくとも９８％の繊維が、マスチックに部分的にしか埋め込まれていない。幾つかの実施形態では、補強当て布は、マスチック表面に隣接する封入樹脂を更に含む。幾つかの実施形態では、封入樹脂は、接着剤を含む。幾つかの実施形態では、補強当て布は、封入樹脂に接合された被覆層を更に含む。幾つかの実施形態では、補強当て布は、繊維の反対側の、マスチックの第２の主表面に接触する剥離ライナを更に含む。
【０００７】
別の態様では、本開示は、補強当て布でパネルを補強する方法を提供する。その方法は、マスチックを用いてパネルに補強当て布を接着させ、マスチックを硬化させることを含む。
【０００８】
更に別の態様では、本開示は、パネルと、マスチックによりパネルに接合された補強当て布とを含む補強されたパネルを提供する。
【０００９】
本開示の上記の概要は、本発明の各実施形態を説明することを意図したものではない。また、本発明の１つ以上の実施形態の詳細を、以下の説明に記載する。本発明の他の特徴、目的、及び利点は、その説明から、また特許請求の範囲から明らかとなろう。
【図面の簡単な説明】
【００１０】
【図１】ガラスマット織物を含む先行技術の補強当て布を示す。
【図２】本開示の幾つかの実施形態に係る代表的な補強当て布を示す。
【図３】本開示の幾つかの実施形態に係る代表的な補強当て布の断面図を示す。
【図４】本開示の幾つかの実施形態に係る封入樹脂を含む代表的な補強当て布の断面図を示す。
【図５】本開示の幾つかの実施形態に係る被覆層及び剥離ライナを含む代表的な補強当て布を示す。
【発明を実施するための形態】
【００１１】
一般に、補強当て布は、補強材料及びマスチックを含む。マスチックを用いて、補強される基材に補強当て布を接着し、パネルの曲げ応力を補強材料に伝達する。補強当て布を用いて、パネル、例えば、金属及びプラスチックパネルを強化し、強固にする。例えば、自動車産業では、低印加応力における曲げ強度を改善し、不所望の座屈を避けるために、低ゲージ金属パネル、特に自動車のドア、ボンネット、及びトランクに用いられるパネルと共に、補強当て布を用いてきた。
【００１２】
既存の補強当て布は、典型的には、ガラス織物裏材と、硬化性エポキシマスチックとを含む。ガラス織物裏材は適切な性能を提供していたが、低コスト、低重量の補強当て布を見出すための努力も行われてきた。例えば、無機布地、有機布地、プラスチックフィルム、紙、不織布、及び金属箔が提案されてきた。本発明者らは、このような材料をスクリーニングした。木綿（有機布地）、プラスチック、紙、及び短繊維ガラスシートは、十分な強度及び弾性率に欠けていた。金属箔（アルミニウム及びステンレス鋼）は、強度及び剛性を付与したが、熱膨張の差により、金属箔が取り付けられた鋼パネルが歪んだ。
【００１３】
一般に、織布（例えば、ガラス繊維織物）及び有機布地は、少なくとも二方向に配向された繊維を含む。例えば、図１を参照すると、ガラス繊維織物１０は、マスチック３０を介してパネル４０に接着されている。ガラス繊維織物１０は、第１の繊維２１と、第１の繊維２１に対して垂直に配向された第２の繊維２２とを含む。したがって、パネル４０が曲がると、第１の繊維２１は、ｘ方向の変形に耐える、一方、第２の繊維２２は、ｙ方向の変形に耐える。同様に、不織布、プラスチックフィルム、紙、及び金属箔は、ｘ方向及びｙ方向の両方の変形に耐える。
【００１４】
本発明者らは、一方向に整列した繊維が、一方向の変形にしか耐えないにもかかわらず、低コストの歪まない補強をもたらすことを見出した。一般に、補強当て布に用いることが知られている繊維のいずれを用いてもよい。幾つかの実施形態では、無機繊維、例えば、ガラス繊維を用いることができる。他の代表的な繊維としては、炭素繊維、高分子繊維（例えば、ポリアミド及びポリイミド繊維）、及び有機繊維（例えば、天然繊維）が挙げられる。
【００１５】
幾つかの実施形態では、繊維は、単一の個々の繊維である。幾つかの実施形態では、繊維は、集められて（例えば、撚り合わせられて）、多繊維束を形成し得る。
【００１６】
単繊維の整列軸は、その繊維の主軸、即ち、繊維の長さ方向である。複数の繊維の整列軸は、複数の繊維内の繊維の平均整列軸である。本明細書で使用するとき、個々の繊維は、整列軸が、複数の繊維内の繊維の平均整列軸の＋／−１０°以内にある場合、「配向されている」。本明細書で使用するとき、複数の繊維は、繊維の少なくとも９０％が配向されている場合（即ち、繊維の少なくとも９０％の整列軸が、複数の繊維内の繊維の平均整列軸の＋／−１０°以内にある場合）、「一方向に整列している」。幾つかの実施形態では、少なくとも９５％、又は更には少なくとも９８％の繊維が、複数の繊維内の繊維の平均整列軸の＋／−１０°以内に整列している。幾つかの実施形態では、少なくとも９０％（例えば、少なくとも９５％、又は更には少なくとも９８％）の繊維の整列軸が、複数の繊維内の繊維の平均整列軸の＋／−５°以内（例えば、＋／−２°以内）にある。
【００１７】
繊維を提供する方法によって、比較的少数の繊維が、複数の繊維内の繊維の平均整列軸に対して、１０°超（例えば、４５°超、又は更には７５°超（例えば、約９０°））の整列軸を有し得る。単位長さ当たりの、このような「軸外」繊維数は、典型的には、単位長さ当たりの配向繊維数よりも遥かに少ない。例えば、幾つかの実施形態では、隣接する軸外繊維間の平均間隙と、隣接する配向繊維間の平均間隙との比は、少なくとも５０：１であり、幾つかの実施形態では、少なくとも１００：１、少なくとも５００：１、又は更には少なくとも１０００：１である。
【００１８】
幾つかの実施形態では、隣接する配向繊維間の平均間隙は、繊維の平均幅よりも小さい。幾つかの実施形態では、平均間隙は、繊維の平均幅の８０％以下、例えば、繊維の平均幅の５０％以下、２５％以下、又は更には１０％以下である。幾つかの実施形態では、配向繊維の少なくとも一部は、隣接する配向繊維に接触している。対照的に、織布ウェブでは、一方向に整列している隣接繊維（例えば、ダウンウェブ繊維）は、少なくとも織り合わせられた繊維（例えば、クロスウェブ繊維）の幅だけ隔てられている。
【００１９】
図２を参照すると、パネル１４０に接着されている、本開示の幾つかの実施形態に係る代表的な補強当て布１００が示されている。補強当て布１００は、マスチック１３０と、一方向に整列した繊維１２０とを含む。一方向に整列した繊維１２０は、主に配向繊維１２１を含むが、幾つかの実施形態では、幾つかの軸外繊維１２２を含んでもよい。
【００２０】
一般に、既知のマスチックのいずれを用いてもよい。幾つかの実施形態では、マスチックは、硬化性材料、例えば、熱硬化性材料を含む。幾つかの実施形態では、マスチックは、エポキシ樹脂を含む。マスチックの選択は、繊維の組成、及び補強布地が適用される基材、及び利用可能な硬化条件を含む、広範な要因に依存し得る。例えば、自動車産業では、補強当て布は、油のついた、未塗装の金属パネルに直接適用されることが多く、マスチックは、従来の乾燥プロセス中に硬化される。このようなプロセス条件に加えて、マスチックの選択はまた、温度及び水分への曝露を含む最終用途パラメータにも依存し得る。
【００２１】
幾つかの実施形態では、マスチックは、エポキシ樹脂と硬化剤とを含む。代表的なエポキシ樹脂としては、脂環式エポキシド、エポキシ化ノボラック樹脂、エポキシ化ビスフェノールＡ又はビスフェノールＦ樹脂、ブタンジオールジグリシジルエーテル、ネオペンチルグリコールジグリシジルエーテル、軟化エポキシ樹脂、及びこれらの組み合わせが挙げられる。これらの樹脂は、カルボキシ終端ブタジエンアクリロニトリルと反応して、ゴム変性エポキシ樹脂を生成し得る。ビスフェノールＡのジグリシジルエーテル及びビスフェノールＦのジグリシジルエーテルは、カルボキシ終端ブタジエンアクリロニトリルと反応して、剥離強度及び衝撃耐性の改善された架橋性樹脂を生成した。
【００２２】
幾つかの実施形態では、マスチックは、可塑剤、難燃剤、流動制御剤、充填剤等の添加剤を含んでもよい。幾つかの実施形態では、硬化剤を用いてもよい。代表的な硬化剤としては、ルイス酸、置換イミダゾール、及びアミン塩が挙げられる。マスチックはまた、適当な触媒（例えば、フェニルジメチル尿素等の置換尿素触媒）を含んでもよい。
【００２３】
幾つかの実施形態では、マスチックは、熱硬化性エポキシ樹脂、アクリルコポリマー、及びミクロスフィア（例えば、ガラスミクロスフィア）を含む。幾つかの実施形態では、マスチックは、４０〜６５重量部のエポキシ樹脂と、１０〜３０重量部のアクリルコポリマーと、２５〜３５重量部のミクロスフィアとを含む。幾つかの実施形態では、マスチックは、４０〜５５（例えば、４４〜４６）重量部のエポキシ樹脂と、１５〜２５（例えば、２３〜２５）重量部のアクリルコポリマーと、２５〜３５（例えば、２７〜２９）重量部のミクロスフィアとを含む。重量部は、エポキシ、アクリルコポリマー、及びミクロスフィアの総重量に基づく。
【００２４】
ビーム剛性は、ビーム厚さの第３の力と共に増加する。同様に、パネルに補強当て布を適用することによりもたらされる剛性の向上は、補強繊維からパネルを隔てている距離の３乗と共に増加する。補強繊維のパネルへの接着に加えて、マスチックは、パネルと補強繊維との間に所望の間隙を提供するために用いられる。しかし、この間隙を増加させるためにマスチックの厚さを増加させると、不所望に原材料のコストが高くなる場合がある。
【００２５】
パネルと補強繊維との間の距離を最大化するために、幾つかの実施形態では、マスチック表面に直接繊維を適用することが望ましい場合もある。幾つかの実施形態では、繊維は、部分的にマスチックに埋め込まれてもよい。いずれの場合にも、繊維の少なくとも一部は、マスチック表面上に露出したままである。１つのこのような代表的な補強当て布の断面図を図３に示す。補強当て布２１１は、マスチック２３０と、複数の一方向に整列した補強繊維２２１とを含む。繊維２２１は、繊維の一部が露出した状態で、マスチック２３０の上面に部分的に埋め込まれている。幾つかの実施形態では、繊維は、完全にマスチックに埋め込まれてもよい。
【００２６】
幾つかの実施形態では、図４に示すように、繊維を封入することが望ましい場合もある。補強当て布２１２は、マスチック２３０と、複数の一方向に整列した補強繊維２２１とを含む。封入材料２５０は、マスチック２３０により露出した状態で残されている繊維表面を被覆する。一般に、既知の封入樹脂のいずれを用いてもよい。幾つかの実施形態では、非硬化性、非構造材料を用いてもよい。幾つかの実施形態では、封入剤は、接着剤であってもよい。幾つかの実施形態では、接着剤は、非構造接着剤である。幾つかの実施形態では、接着剤は感圧接着剤である。
【００２７】
幾つかの実施形態では、更なる層を含んでもよい。図５を参照すると、補強当て布２１３は、封入材料２５０に接着されている更なる被覆層２６０を含む。例えば、摩擦及び水分から保護することに加えて、被覆層２６０はまた、補強当て布に更なる剛性をもたらし得る。代表的な被覆層は、高分子フィルム、例えば、熱可塑性高分子フィルム又はセルロースを含む。幾つかの実施形態では、材料は、マスチックを硬化するために用いられる温度で用いるのに好適でなければならない。幾つかの実施形態では、ポリエステルは、例えば、硬化したエポキシマスチックと共に用いるのに有用であり得る。
【００２８】
繊維の保護に加えて、封入剤及び／又は被覆層は、マスチック自体を保護することができる。例えば、エポキシ材料は、水分を吸収し、それによって保存安定性が低下することが多い。幾つかの実施形態では、封入剤及び／又は被覆層は、保存中の水分侵入を遅らせるバリアを提供し、それにより保存安定性を高める。
【００２９】
図５を参照すると、幾つかの実施形態では、補強繊維２２１の反対側の、マスチック２３０の下面に隣接する層を含むことが望ましい場合がある。例えば、幾つかの実施形態では、剥離ライナ２７０を用いて、加工、輸送、保存、及び取り付け中の補強当て布の取り扱いに役立つことができる。代表的な剥離ライナは、シリコーン処理された紙及びフィルムを含む。
【００３０】
一方向に整列した補強繊維は、マスチックの表面に直接適用され得る。次いで、任意の追加層を、従来の手段（例えば、コーティング又は積層）を用いて適用してもよい。幾つかの実施形態では、繊維は、１層以上の補強当て布の追加層と共に、マスチックに便利に適用され得る。例えば、幾つかの実施形態では、封入材料に適用された一方向に整列した補強繊維を、マスチックに適用してもよい。幾つかの実施形態では、被覆層は、マスチックへの適用前に、構造に含まれていてもよい。例えば、繊維をマスチックに適用する１つの便利な方法は、被覆層、封入材料の層（例えば、接着剤）、及び封入材料に適用された一方向に整列した補強繊維を含むテープを提供することを含む。次いで、マスチックに封入材料を接合させることにより、構造をマスチックに積層してもよい。あるいは、マスチックは、支持繊維（例えば、キャリア上に整列している繊維又は封入材料に接着されている繊維）の表面に適用（例えば、圧延又はコーティング）してもよい。
【００３１】
典型的には、補強当て布は、圧力下で、補強を必要としているパネル表面に接着される。次いで、マスチックは、既知の方法、例えば、熱風オーブン、赤外線加熱、及び誘導加熱を用いて硬化される。この熱硬化処理は、別個の工程であってもよく、又は部品組立の後半段階中、例えば、塗料焼き付けサイクル中の塗装された金属パネルに同時に行ってもよい。
【００３２】
幾つかの実施形態では、補強当て布は、パネルに直接適用され得る。一般に、補強シートとパネルとの間は良好に接触することが望ましい。幾つかの実施形態では、補強シートを、適用されるパネル表面と一致するよう成形してもよい。
【００３３】
実施例１。ビスフェノールＡジグリシジルエーテル（１７９．２グラム、ＥＰＯＮ  ８２８、Ｈｅｌｏｘｙ  Ｃｏｒｐ．）と、ブチルアクリレート、メチルアクリレート、及びイソオクチルアクリレートのアクリルコポリマー（１００．８グラム、３Ｍ  Ｃｏｍｐａｎｙ）とを、先ず１５０℃で４時間、次いで４０℃で１５．５時間、ブラベンダミキサ内で練り合わせた。次いで、ＥＰＯＮ  ８２８（１．６３グラム）、ＳＣＯＴＣＨＬＩＴＥ  Ｋ３７ガラス球（３０．４５グラム、３Ｍ  Ｃｏｍｐａｎｙ）、ジシアンジアミド（２．５１グラム）、及びＯＭＩＣＵＲＥ  ２４（１．３５グラム、Ａｉｒ  Ｐｒｏｄｕｃｔｓ）を連続的に添加したとき、６５℃に設定されたブラベンダミキサ内で一部（７２．９２グラム）を練り合わせた。得られたエポキシマスチックの一部を、７０℃のプレスを用いて、ガラス繊維構造体（８９０ＮＲ、３Ｍ  Ｃｏｍｐａｎｙ）と、シリコーン処理されたポリエステルフィルムとの間で加圧した。得られたマスチック層の厚さは、１ミリメートルであり、構造体の面質量は０．８ｋｇ／ｍ２であった（剥離ライナは除去されている状態で）。
【００３４】
８９０ＮＲガラス繊維構造体は、ポリエステルフィルム裏材、中間接着層、及び複数の長く、部分的に露出しており、一方向に整列したガラス単繊維を含んでいた。マスチックに適用して補強布地を作製するとき、中間接着層は、封入剤として機能し、ポリエステルフィルム裏材は、被覆層として機能した。
【００３５】
２５ｍｍ×１５０ｍｍのストリップを平均整列軸の方向に切断し、マスチックを４０ｍｍ×１５０ｍｍの鋼パネルに固定した。マスチックを１７７℃で３０分間硬化させ、冷却した。屈曲力は、５ｍｍ／分で３点屈曲固定具を用いて測定した。固定具の１本の棒を鋼パネルに押し付け、固定具の２本の棒を補強テープ裏材に押し付けた。２本の棒を１００ｍｍ離した。補強された構造体は、２ｍｍのたわみで６３Ｎの力を必要とし、最大力（即ち、破断点力）は１５０Ｎであった。典型的な工業規格は、２ｍｍのたわみで最低６０Ｎの力、及び少なくとも１３０Ｎの破断点力を必要とする。
【００３６】
１２．７５グラムのＥＰＯＮ  ８２８、１０．２０グラムのアクリルコポリマー、２．５５グラムのイソデシルベンゾエート、１０．２０グラムのＳＣＯＴＣＨＬＩＴＥ  Ｋ３７ガラス球、０．７０グラムのジシアンジアミド、及び０．３８グラムのＯＭＩＣＵＲＥ  ２４を用いたことを除いて、実施例１を繰り返した。得られたエポキシマスチックの一部を、シリコーン処理されたポリエステルフィルムと幾つかの繊維ガラス裏材の各々との間で加圧した。比較例１（ＣＥ−１）の裏材は、二方向に配向されたガラス長繊維（ガラス織物裏材＃Ｆ  ０７６２８  ０３８０  ６４２、ＢＧＦ  Ｉｎｄｕｓｔｒｉｅｓから入手）を含んでいた。比較例２（ＣＥ−２）の裏材は、ランダムに配向されたガラス繊維（不織布ガラスマット２０１０３Ａ、Ｔｅｃｈｎｉｃａｌ  Ｆｉｂｅｒｓ  Ｐｒｏｄｕｃｔｓ製）を含んでいた。実施例２（ＥＸ−２）の裏材は、８９０ＮＲ繊維構造体を含んでいた。実施例１のようにサンプルを組み立て、硬化させ、試験した。結果を表１に要約する。
【００３７】
【表１】
0005762294.tif 000002
【００３８】
一方向に整列したガラス長繊維を含む補強当て布は、織物マット及び不織布マットに比べて、満足のいく補強特性を有する。
【００３９】
本発明の様々な改良及び変更が、本発明の範囲及び趣旨から逸脱することなく、当業者には明らかとなるであろう。
【図１】
0005762294.tif 000003
【図２】
0005762294.tif 000004
【図３】
0005762294.tif 000005
【図４】
0005762294.tif 000006
【図５】
0005762294.tif 000007